(57)【要約】【課題】消石灰を４０重量％以上含有し、合成樹脂成分が１０重量％以下である漆喰調塗材において、屋外の使用に耐えうる構造及び方法である。【解決手段】ＪＩＳ  Ａ６９０９外装合成樹脂エマルジョン系薄付け仕上げ塗材を下地層とし、消石灰を４０％以上含有し、合成樹脂成分が１０％以下である漆喰調塗材を意匠層とし、アクリルポリオール主剤とポリイソシアネート硬化剤からなる保護層を有することを特徴し、この合成樹脂脂エマルジョン系薄付け仕上げ塗材のゼロスパン引っ張り試験のゼロスパンが０．７ｍｍ以上であることを特徴とする外装漆喰調層構成及び方法である。【選択図】図１
2008086954.tif 000002
【特許請求の範囲】
【請求項１】
ＪＩＳ  Ａ６９０９外装合成樹脂エマルジョン系薄付け仕上げ塗材を下地層とし、消石灰を４０％以上含有し、合成樹脂成分が１０％以下である漆喰調塗材を意匠層とし、アクリルポリオール主剤とポリイソシアネート硬化剤からなる保護層を有することを特徴とする外装漆喰調層構成。
【請求項２】
請求項１に記載の合成樹脂エマルジョン系薄付け仕上げ塗材のゼロスパン引っ張り試験のゼロスパンが０．７ｍｍ以上であることを特徴とする請求項１記載の外装漆喰調層構成。
【請求項３】
ＪＩＳ  Ａ６９０９外装合成樹脂エマルジョン系薄付け仕上げ塗材を塗布し、消石灰を４０％以上含有し、合成樹脂成分が１０％以下である漆喰調塗材を意匠層とし塗布し、アクリルポリオール主剤とポリイソシアネート硬化剤からなる保護層を塗布することを特徴とする外装漆喰調塗装方法。
【請求項４】
請求項３に記載の合成樹脂エマルジョン系薄付け仕上げ塗材のゼロスパン引っ張り試験のゼロスパンが０．７ｍｍ以上であることを特徴とする請求項３記載の外装漆喰調塗装方法。
【発明の詳細な説明】
【技術分野】
【０００１】
本発明は、意匠性の豊かな内装漆喰調層構成を屋外塗装に耐えうる外装漆喰調層構成およびその塗装方法に関するものである。
【背景技術】
【０００２】
漆喰は消石灰を主に、日本では砂、糊、スサなど練り、塗り壁仕上げ材料として、土蔵、城郭に白壁として使用され、色粉を配合して、糊を使わない土佐漆喰等種々のものが古来から、使用され、耐久性の高いものである。外国においても、スイス、イタリア等で、それぞれ、各地特有の配合がなされている。これら漆喰に対して、作業性、耐水性を向上させる目的で、水硬性組成物、樹脂エマルジョンが糊の代わりに添加され、室内の壁では、鏝作業性が改善され、カラフルで、様々な質感を持ったものの組み合わせも使用されている。この中で、大理石調の質感で意匠性が高く、高級感が得られるものが、店舗など高級感のある意匠性を求める建築物に多く使用されいる。しかし、これら漆喰は作業性、意匠性を求めるため、耐水性、耐候性が劣り、室内用途に限定されていた。外装で使用する場合、雨が当たると剥がれたり、白化が発生するなど不具合が多くみられた。
【０００３】
壁面などの塗装面を熟練者によらずになめらかな微小凹凸模様の光沢面とするために、粒径１０μｍ以下の消石灰粉末の単独又は顔料微粉等を混合した粉体に固形分換算で１〜５重量％のポリマーエマルジョンを混合して塗材とし、これを複数回塗ることが開示されている。（特許文献１）
【０００４】
従来の磨き漆喰にほとんど遜色のない風合いで、しかも強度等に優れ、かつひび割れ等の発生しにくい磨き漆喰風の壁材が得られる磨き漆喰風壁材組成物を目的として、消石灰１００重量部に対して、珪砂３０〜７０重量部、合成樹脂エマルジョンまたはパウダー樹脂３〜１０重量部、すさ０．５〜６重量部、クレイ成分０．５〜５重量部、分散剤０．５〜５重量部、セルロース系増粘剤０．２〜３重量部、消泡剤０．１〜２重量部含有することを特徴とする磨き漆喰風壁材組成物が開示されている。（特許文献２）
【０００５】
漆喰調塗材は磨き、鏝裁き等特有の表現意匠を奏するもので、外装塗材では意匠を奏することはできなかった。前記開示は外観、作業性を向上させるもので、屋外使用に耐えるものでなかった。
【特許文献１】特開平１０−３１６９０２号公報
【特許文献２】特開２００１−１９２２５５号公報
【発明の開示】
【発明が解決しようとする課題】
【０００６】
解決しようとする課題は、消石灰を４０重量％以上含有し、合成樹脂成分が１０重量％以下である漆喰調塗材において、屋外の使用に耐えうる層構成及び施工方法である。
【課題を解決するための手段】
【０００７】
請求項１の発明は、ＪＩＳ  Ａ６９０９外装合成樹脂エマルジョン系薄付け仕上げ塗材を下地層とし、消石灰を４０％以上含有し、合成樹脂成分が１０％以下である漆喰調塗材を意匠層とし、アクリルポリオール主剤とポリイソシアネート硬化剤からなる保護層を有することを特徴とする外装漆喰調層構成であり、屋外におけるクラックを防ぎ、漆喰調塗材の意匠性を損なわない。
請求項２の発明は請求項１に記載の外装合成樹脂エマルジョン系薄付け仕上げ塗材のゼロスパン引っ張り試験のゼロスパンが０．７ｍｍ以上であることを特徴とする請求項１記載の外装漆喰調層構成であり、漆喰調塗材の意匠を豊富に表現でき、屋外におけるクラックを防ぐ。
請求項３の発明はＪＩＳ  Ａ６９０９外装合成樹脂エマルジョン系薄付け仕上げ塗材を塗布し、消石灰を４０％以上含有し、合成樹脂成分が１０％以下である漆喰調塗材を意匠層とし塗布し、アクリルポリオール主剤とポリイソシアネート硬化剤からなる保護層を塗布することを特徴とする外装漆喰調塗装方法であり、屋外におけるクラックを防ぎ、漆喰調塗材の意匠性を損なわない。
請求項４の発明は請求項３に記載の外装合成樹脂エマルジョン系薄付け仕上げ塗材のゼロスパン引っ張り試験のゼロスパンが０．７ｍｍ以上であることを特徴とする請求項１記載の外装漆喰調塗装方法て゜あり、漆喰調塗材の意匠を豊富に表現でき、屋外におけるクラックを防ぐ。
【発明の効果】
【０００８】
本発明は屋内での意匠を屋外でも再現でき、クラックの発生することがないという効果がある。
【発明を実施するための最良の形態】
【０００９】
外装下地はコンクリート、ＡＬＣなどをモルタルで平滑に仕上げた面に適応でき、ＪＩＳ  Ａ６９０９外装合成樹脂エマルジョン系薄付け仕上げ塗材を塗装する前に必要に応じて下地の対応したシーラーを塗布する。シーラーには１液型水系アクリル樹脂、２液混合型溶剤系エボキシ樹脂、１液型溶剤系塩化ゴム樹脂、１液型水系アクリルウレタン系樹脂などのシーラーを用いることができる。
【００１０】
下地層となるＪＩＳ  Ａ６９０９外装合成樹脂エマルジョン系薄付け仕上げ塗材はＪＩＳ規格に準じたものであれば、良く、アクリル共重合樹脂エマルジョンが密着性、耐水性、塗膜性能の設計のし易さから主に使用される。市販の製品として、ジョリパットＪＰ−１００、ＪＱ−１００（以上  アイカ工業（株）製、商品名）ベルアート（エスケー化研（株）、商品名）、マジックコート（（株）フッコー、商品名）等があり、塗布量は５００〜１０００ｇ／ｍ２が好ましい。また、下地材の動きに追従して、ゼロスパン引っ張り試験におけるゼロスパンが、０．７ｍｍ以上であることが好ましい。
【００１１】
漆喰調塗材は消石灰を４０〜８０重量％含有し、充填剤として、炭酸カルシウム粉、大理石粉、珪砂粉等を意匠、塗布適性のため２５〜４０重量％、着色剤として、顔料を５〜１０重量％、粘性等塗料適性を向上させるものとして、増粘剤、分散剤、消泡剤等を２〜５重量％、合成樹脂エマルジョンを樹脂成分として１０重量％以下であるものが、意匠性を得るための塗布作業適性や、耐水性、耐クラック性を向上させるため、配合される。
この漆喰調塗材は磨き、鏝裁きによる表現、複数の着色塗材のコントラスト等の多彩、高級意匠が表現できるものである。塗布量は１００〜１２００ｇ／ｍ２が適応でき、意匠性付与目的で重層することもできる。市販品にジョリパットイタリアートＪＰ−７０、ＪＰ−６５、ＪＭ−６５（アイカ工業(株)、商品名）フィオレンティーノ（（株）フッコー、商品名）、ベネチアーノ（（株）エバーファースト、商品名）等がある。
【００１２】
保護層として用いる塗料はウレタン系塗料が、密着性耐久性の点で好ましく、耐候性の点で、アクリル共重合樹脂に水酸基を導入したアクリルポリオール主剤とポリイソシアネート硬化剤が好ましい。意匠上、適宜光沢は調整する。塗布量は１００〜３００ｇ／ｍ２を塗布する。市販品にウレタンクリヤーＵＣ−８００（亜細亜工業社製、商品名）、ウレタンクリヤーＵＣ−８１０ＰＥ艶消し（亜細亜工業社製、商品名）等がある。
以下実施例、比較例で、詳細に説明する。
【実施例１】
【００１３】
ＪＩＳＡ５４３０スレート板（６ｍｍ厚、ＪＩＳＡ５４３０平板相当品）にジョリパットシーラーＪＳ−４１０（アイカ工業（株）製、塩化ゴム系樹脂固形分１５％溶剤形、商品名）を１５０ｇ／ｍ２刷毛塗り、乾燥後、下地層としてアイカジョリパットＪＰ−１００（アイカ工業（株）製、ＪＩＳＡ６９０９外装建築仕上塗材Ｅ相当品、商品名）を５００ｇ／ｍ２鏝にて平滑に塗り、４時間乾燥後、中塗漆喰調塗材であるジョリパットイタリアートＪＰ−７０（エチレン酢酸ビニル樹脂５％）５００ｇ／ｍ２鏝にて平滑に塗り、４時間後、さらにジョリパットイタリアートＪＰ−６５（アクリル樹脂５％以下）１５０ｇ／ｍ２鏝にて平滑に塗り、６時間後、ウレタンクリヤーＵＣ−８１０ＰＥ艶消し（亜細亜工業（株）、アクリルポリオール樹脂系溶剤形２液ウレタン塗料、固形分約３０％）を２回塗りで２００ｇ／ｍ２スプレー塗布し、実施例１とした。
【実施例２】
【００１４】
実施例１のジョリパットイタリアートＪＰ−７０を抜いた以外、実施例１と同じに行い実施例２とした。
【実施例３】
【００１５】
実施例１の中塗漆喰調塗材ジョリパットイタリアートＪＰ−７０をジョリパットイタリアートＪＭ−６５（中塗用、アクリル樹脂５％以下）に変えた以外実施例１と同じに行い実施例３とした。
【００１６】
比較例１
実施例１の保護層をなくした以外実施例１と同じに行い比較例１とした。
【００１７】
比較例２
実施例１の下地層をジョリパットＪＰ−１００の代わりにジョリパットイタリアートＪＰ−７０を６００ｇ／ｍ２鏝にて平滑に塗り以外実施例１と同じに行い比較例２とした。
【００１８】
比較例３
実施例１の下地層をなくした以外実施例１と同じに行い比較例３とした。
【００１９】
【表１】
2008086954.tif 000003
【００２０】
ゼロスパン引っ張り試験
図２に示す、７０ｍｍ×７０ｍｍ×６ｍｍスレート基材を合わせ、その上に実施例、比較例の条件で、塗布し、２３℃、相対湿度５０％で１４日間静置後万能試験機にて測定を行った。引張り速度は２ｍｍ／ｍｉｎで引張り、表面にひび割れが発生した距離をひび割れ距離（単位：ｍｍ）、ピンホールが発生した距離をゼロスパン距離（単位：ｍｍ）とした。全試験片とも破壊後、各層間で剥離破壊したものはなかった。なお  ピンホールは表面から裏面まで、貫通したものをいう。
なお  使用したジョリパットＪＰ−１００（アイカ工業(株)製、商品名）を２ｋｇ／ｍ２鏝で平滑にし、２３℃、相対湿度５０％で１４日間静置後万能試験機にて測定を行った。ゼロスパン距離は０．７ｍｍであった。
【００２１】
耐クラック性
ゼロスパン引張試験のひび割れ発生距離が０．３ｍｍ以上、ゼロスパン距離が０．５ｍｍ以上を○とし、ひび割れ発生距離が０．３ｍｍ未満、ゼロスパン距離が０．５ｍｍ未満を×とした。
【００２２】
付着強さ試験
ＪＩＳ  Ａ６９０９（建築仕上塗材）に準拠し、標準状態、温冷繰返し試験後の付着強さ試験も実施した。試験体は７０×７０ｍｍのモルタル板に塗材を塗布したものとし、下記の通り養生した後、上部引張り用鋼製ジグを接着し測定を行なった。荷重速度は１５００Ｎ／ｍｉｎで引張り、最大引張荷重を測定し、付着強さ（単位：Ｎ／ｍｍ２）を算出した。
モルタル板は基板は、ＪＩＳ  Ｒ５２０１の１０．４（供試体の作り方）に規定する方法によって調整したモルタルを、内のり寸法７０×７０×２０ｍｍの金属製型枠を用いて成形し、温度２０±２℃、湿度８０％以上の状態で２４時間静置した後、脱型し、その後６日間２０±２℃の水中で養生し、更に７日間以上養生室で静置した後、ＪＩＳ  Ｒ６２５２に規定する１５０番研磨紙を用いて成形時のした面を十分に研磨したものとする。
標準状態：２３℃、相対湿度６５％で１４日間養生したものを試験体とする。
温冷繰返し：２３℃、相対湿度６５％で１４日間養生した後、４側面をエポキシ樹脂で塗り包み、２３℃±２℃の水中に１８時間浸せきした後、直ちに−２０℃±２℃の恒温器中で３時間冷却し、次いで５０±３℃の別の恒温器中で３時間加温し、この２４時間を１サイクルとする操作を１０回繰返した後、試験室に２時間静置したものを試験体とする。これを上記試験により、付着強さを算出した。
【００２３】
耐候性試験
アイスーパーＵＶテスター（岩崎電気(株)製）を用いてＵＶ照射を行なった。照射条件は照度１００（ｍＷ／ｃｍ２）で照射２４時間、結露時間２４時間を１サイクルとして合計１００時間試験を行い、試験体の明度差（ΔＬ）を測定し耐候性とした。
【００２４】
耐洗浄性試験
ＪＩＳ  Ａ  ６９０９（建築仕上塗材）に準拠し、試験体を洗浄試験機の試験台に塗付け面を上向きにして、水平に固定し、あらかじめ処理したブラシを塗付け面に載せ、５００回ブラシを往復させ、その後試験体を試験機から取り外して水で洗い、ブラシでこすった跡の中央に当たる長さ１００ｍｍの部分に、表面のはがれ及び磨耗による基板の露出の有無を目視によって調べるものとする。なお、ブラシが往復する面は、常に石けん水でぬらしておくものとする。
基準は変化のないものを○、跡がついたものを△とした。
【図面の簡単な説明】
【００２５】
【図１】代表実施例層構成図。
【図２】ゼロスパン引張試験方法を示した説明図である。
【符号の説明】
【００２６】
１    シーラー層
２    外装合成樹脂エマルジョン系薄付け仕上げ塗材層
３    漆喰調塗材意匠層
４    保護層
５    下地材
６    万能試験機つかみ具
【図１】
2008086954.tif 000004
【図２】
2008086954.tif 000005